(57)【要約】【課題】  微細に分散が可能であり、高濃度の状態で保存しても安定性に優れた油性顔料分散体を提供する。【解決手段】  顔料、顔料分散剤および有機溶媒を含む油性顔料分散体において、有機溶媒として（ポリ）アルキレングリコールジアルキルエステル化合物を含有し、顔料濃度が１０〜５０重量％であることを特徴とする油性顔料分散体、特に動的光散乱法によって測定される粒度分布における散乱強度の累積５０％粒径が２００ｎｍ以下で、散乱強度の累積９０％粒径が４００ｎｍ以下である上記構成の油性顔料分散体、また水分量が油性顔料分散体の全体中２重量％以下である上記構成の油性顔料分散体。【選択図】  なし【特許請求の範囲】
【請求項１】
顔料、顔料分散剤および有機溶媒を含む油性顔料分散体において、有機溶媒として（ポリ）アルキレングリコールジアルキルエステル化合物を含有し、顔料濃度が１０〜５０重量％であることを特徴とする油性顔料分散体。
【請求項２】
（ポリ）アルキレングリコールジアルキルエステル化合物は、エチレングリコールジアルキルエステル、ジエチレングリコールジアルキルエステル、トリエチレングリコールジアルキルエステル、プロピレングリコールジアルキルエステル、ジプロピレングリコールジアルキルエステル、トリプロピレングリコールジアルキルエステル中から選ばれる少なくとも１種である請求項１に記載の油性顔料分散体。
【請求項３】
動的光散乱法によって測定される粒度分布における散乱強度の累積５０％粒径が２００ｎｍ以下であり、かつ散乱強度の累積９０％粒径が４００ｎｍ以下である請求項１または２に記載の油性顔料分散体。
【請求項４】
水分量が、油性顔料分散体の全体中、２重量％以下である請求項１〜３のいずれかに記載の油性顔料分散体。
【請求項５】
インクジェット記録方式用の油性顔料インクである請求項１〜４のいずれかに記載の油性顔料分散体。
【発明の詳細な説明】
【技術分野】
【０００１】
本発明は、顔料、顔料分散剤および有機溶媒を含む油性顔料分散体に関し、特にインクジェット記録方式用の油性顔料インクとして有用な上記油性顔料分散体に関する。
【背景技術】
【０００２】
インクジェット記録方式は、圧力、熱、電界等を駆動源として、液状のインクをノズルから記録媒体に向けて吐出させ、印刷するものである。このような記録方式は、ランニングコストが低く、高画質化が可能であり、また水性や油性等の各種のインクを印字できることから、近年、市場を拡大している。
【０００３】
中でも、屋外サイン用途等に用いられるノンコートのポリ塩化ビニル（以下、単に塩ビという）等のフィルムに直接印字でき、また耐水性や耐候性に優れている油性顔料インクの市場が拡大している。油性顔料インクは、水性顔料インクに比べて、溶媒に有機溶媒を使用しているため、紙がコックリングすることなく、受容層を用いたフィルムに印刷後、ラミネート処理することも不要であり、低コストで印刷可能である。
【０００４】
通常、油性顔料インクは、有機溶媒中に顔料を分散機を用いて分散させ、この油性顔料分散体に他の有機溶媒、樹脂化合物、添加剤等を添加し加工して、得られる（特許文献１参照) 。そのため、油性顔料分散体は高濃度な状態で分散されることが多い。
しかし、顔料濃度が高くなると、分散の安定性に問題があることがこれまでに知られている。また、分散溶媒中に水分が含まれると、油性顔料分散体の安定性が著しく悪くなることが知られており、製造工程において綿密な管理が必要である。
【０００５】
さらに、油性顔料分散体をインクジェット用途に用いる場合、鮮明な画像表示を可能にするには、微細な粒子径まで分散させることが求められることが多い。しかし、顔料を微細な状態まで分散させると、一度分散した顔料同士が再凝集しやすくなり、粘度の増大や粒径が大きくなる等、安定な状態で保存することが非常に困難である。
【特許文献１】特開平１０−７７４３２号公報
【発明の開示】
【発明が解決しようとする課題】
【０００６】
本発明は、このような事情に照らし、微細に分散が可能で、高濃度の状態で保存しても安定性に優れた油性顔料分散体を提供することを課題とする。
【課題を解決するための手段】
【０００７】
本発明者らは、上記課題を克服するため、鋭意検討した結果、有機溶媒として（ポリ）アルキレングリコールジアルキルエステル化合物を使用することにより、微細な分散が可能であり、高濃度で保存しても安定な状態を維持でき、水分を吸収しにくい油性顔料分散体が得られることを見出し、本発明を完成した。
【０００８】
すなわち、本発明は、顔料、顔料分散剤および有機溶媒を含む油性顔料分散体において、有機溶媒として（ポリ）アルキレングリコールジアルキルエステル化合物を含有し、顔料濃度が１０〜５０重量％であることを特徴とする油性顔料分散体に係るものであり、特に、インクジェット記録方式用の油性顔料インクである上記構成の油性顔料分散体を提供できるものである。
また、本発明は、（ポリ）アルキレングリコールジアルキルエステル化合物が、エチレングリコールジアルキルエステル、ジエチレングリコールジアルキルエステル、トリエチレングリコールジアルキルエステル、プロピレングリコールジアルキルエステル、ジプロピレングリコールジアルキルエステル、トリプロピレングリコールジアルキルエステル中から選ばれる少なくとも１種である上記構成の油性顔料分散体に係るものである。
さらに、本発明は、動的光散乱法によって測定される粒度分布における散乱強度の累積５０％粒径が２００ｎｍ以下であり、かつ散乱強度の累積９０％粒径が４００ｎｍ以下である上記構成の油性顔料分散体と、水分量が、油性顔料分散体の全体中、２重量％以下である上記構成の油性顔料分散体とに係るものである。
【発明の効果】
【０００９】
このように、本発明は、有機溶媒として（ポリ）アルキレングリコールジアルキルエステル化合物を使用したことにより、微細な分散状態でかつ高濃度で保存しても安定な状態を維持でき、さらに水分を吸収しにくい油性顔料分散体、特にインクジェット記録方式用の油性顔料インクとして有用な油性顔料分散体を提供できる。
【発明を実施するための最良の形態】
【００１０】
本発明においては、有機溶媒として（ポリ）アルキレングリコールジアルキルエステル化合物を使用するが、その量は、有機溶媒全体の４０重量％以上とするのが好ましく、より好ましくは６０重量以上、さらに好ましくは８０重量％以上とするのがよい。
上記の（ポリ）アルキレングリコールジアルキルエステル化合物は、分子内の両末端にエステル基を有し、さらに疎水性のアルキル基をを併せ持つものであり、疎水性の溶媒である。これを有機溶媒として使用すると、吸水性が低いため、分散体製造中や保管中に水分が含まれにくく、保存安定性に悪影響を及ぼしにくい。
【００１１】
このような（ポリ）アルキレングリコールジアルキルエステル化合物は、安全性や臭気の点から、引火点が５５〜１２０℃の範囲、特に７０〜１００℃の範囲にあるのが望ましく、また沸点が１７０〜２５０℃の範囲にあるのが望ましい。
このような（ポリ）アルキレングリコールジアルキルエステル化合物を使用することにより、油性顔料分散体を調製した際の、特にインクジェット記録方式用の油性顔料インクを調製した際の引火点を６１℃以上に設定することが容易となり、上記油性顔料分散体の輸送時の安全性等において、非常に優れたものとなる。
【００１２】
このような（ポリ）アルキレングリコールジアルキルエステル化合物としては、エチレングリコールジアルキルエステル、ジエチレングリコールジアルキルエステル、トリエチレングリコールジアルキルエステル、プロピレングリコールジアルキルエステル、ジプロピレングリコールジアルキルエステル、トリプロピレングリコールジアルキルエステル等が挙げられる。これらの化合物の中でも、エチレングリコールジアルキルエステルまたはプロピレングリコールジアルキルエステルは、低粘度のものが多く、望ましい。特に、エチレングリコールジメチルエステルまたはプロピレングリコールジメチルエステルは、比較的低臭でかつ低粘度であり、分散体溶媒として最も適している。
【００１３】
本発明の油性顔料分散体において、色材には、耐光性の点より、顔料が用いられるが、この顔料には、無機顔料や有機顔料等がある。
本発明では、有機溶媒として（ポリ）アルキレングリコールジアルキルエステル化合物を使用したことにより、上記の顔料を、油性顔料分散体の全体中、顔料濃度が１０〜５０重量％、特に好ましくは１５〜４０重量％となる高濃度で使用することを特徴としている。このような高濃度で用いても、微細な分散状態とすることが可能であり、またこの高濃度で保存しても安定な状態を維持させることができる。
【００１４】
無機顔料としては、酸化チタン、亜鉛華、酸化亜鉛、トリポン、酸化鉄、酸化アルミニウム、二酸化ケイ素、カオリナイト、モンモリロナイト、タルク、硫酸バリウム、炭酸カルシウム、シリカ、アルミナ、カドミウムレッド、べんがら、モリブデンレッド、クロムバーミリオン、モリブデートオレンジ、黄鉛、クロムイエロー、カドミウムイエロー、黄色酸化鉄、チタンイエロー、酸化クロム、ピリジアン、コバルトグリーン、チタンコバルトグリーン、コバルトクロムグリーン、群青、ウルトラマリンブルー、紺青、コバルトブルー、セルリアンブルー、マンガンバイオレット、コバルトバイオレット、マイカ等が挙げられる。
【００１５】
有機顔料としては、アゾ系、アゾメチン系、ポリアゾ系、フタロシアニン系、キナクリドン系、アンスラキノン系、インジゴ系、チオインジゴ系、キノフタロン系、ベンツイミダゾロン系、イソインドリン系、イソインドリノン系の顔料等が挙げられる。有機顔料には、酸性、中性または塩基性カーボンからなるカーボンブラックも用いられる。また、アクリル樹脂等から形成される中空粒子を顔料として用いてもよい。
【００１６】
本発明の油性顔料分散体を、油性顔料インクとして特にシアンインク組成物に適用する場合、このシアンインク組成物における顔料としては、Ｃ．Ｉ．ピグメントブルー１、２、３、１５：３、１５：４、１５：３４、１６、２２、６０等が挙げられる。
これらの中でも、耐候性、着色力等の点から、Ｃ．Ｉ．ピグメントブルー１５：３、１５：４から選択される１種または２種以上の混合物が好ましい。
【００１７】
本発明の油性顔料分散体を、油性顔料インクとして特にマゼンタインク組成物に適用する場合、このマゼンタインク組成物における顔料としては、Ｃ．Ｉ．ピグメントレッド５、７、１２、４８（Ｃａ）、４８（Ｍｎ）、５７（Ｃａ）、５７：１、１１２，１２２，１２３，１６８，１８４、２０２、２０９、２５４、Ｃ．Ｉ．ピグメントバイオレット１９等が挙げられる。
これらの中でも、耐候性、着色力等の点から、Ｃ．Ｉ．ピグメントレッド１２２、２０２、２０９、２５４、Ｃ．Ｉ．ピグメントバイオレット１９から選択される１種または２種以上の混合物が好ましい。
【００１８】
本発明の油性顔料分散体を、油性顔料インクとして特にイエローインク組成物に適用する場合、このイエローインク組成物における顔料としては、Ｃ．Ｉ．ピグメントイエロー１、２、３、１２、１３、１４Ｃ、１６、１７、７３、７４、７５、８３、９３、９５、９７、９８、１０９、１１０、１１４、１２０、１２８、１２９、１３０、１３８、１３９、１４７、１５０、１５１、１５４、１５５、１８０、１８５、２１３、２１４等が挙げられる。
これらの中でも、耐候性等の点から、Ｃ．Ｉ．ピグメントイエロー７４、８３、１０９、１１０、１２０、１２８、１３８、１３９、１５０、１５１、１５４、１５５、２１３、２１４から選択される１種または２種以上の混合物が好ましい。
【００１９】
本発明の油性顔料分散体を、油性顔料インクとして特にブラックインク組成物に適用する場合、このブラックインク組成物における顔料としては、三菱化学社製のＨＣＦ、ＭＣＦ、ＲＣＦ、ＬＦＦ、ＳＣＦ、キャボット社製のモナーク、リーガル、デグサ・ヒュルス社製のカラーブラック、スペシャルブラック、プリンテックス、東海カーボン社製のトーカブラック、コロンビア社製のラヴェン等が挙げられる。
これらの中でも、三菱化学社製のＨＣＦ＃２６５０、＃２６００、＃２３５０、＃２３００、ＭＣＦ＃１０００、＃９８０、＃９７０、＃９６０、ＭＣＦ８８、ＬＦＦＭＡ７、ＭＡ８、ＭＡ１１、ＭＡ７７、ＭＡ１００、デグサ・ヒュルス社製のプリンテックス９５、８５、７５、５５、４５等から選択される１種または２種以上の混合物が好ましい。
【００２０】
本発明の油性顔料分散体において、顔料分散剤は、顔料との親和性に優れ、分散安定化させる働きを持つものである。
このような顔料分散剤には、イオン性または非イオン性の界面活性剤や、アニオン性、カチオン性またはノニオン性の高分子化合物が用いられているが、分散安定性、耐水性の面で、高分子化合物を使用するのが好ましく、特にカチオン性基またはアニオン性基を含む高分子化合物が好ましい。顔料分散剤は、有機溶媒中で顔料と分散剤との酸塩基相互作用にて分散安定化しているため、顔料吸着サイトであるカチオン性基かアニオン性基の少なくとも一方を含むことが必須であり、顔料の種類等により分散剤中のカチオン性基やアニオン性基の種類と量をコントロールすることが重要である。
【００２１】
高分子化合物である顔料分散剤としては、ゼネカ社製の「ＳＯＬＳＰＥＲＳＥ」、ビックケミー社製の「ＤＩＳＰＥＲＢＹＫ」、エフカアディティブズ社製の「ＥＦＫＡ」、コグニス社製の「ＴＥＸＡＰＨＯＲ」の名称で市販されているものが好ましい。
これらの中でも、「ＤＩＳＰＥＲＢＹＫ１６１、１６２、１６３、１６８」、「ＥＦＫＡ４０５０、４０５５、４０６０」、「ＴＥＸＡＰＨＯＲ  Ｐ６０、Ｐ６１、Ｐ６３、ＳＦ７３」が特に好ましい。これらを顔料、溶媒の種類にあわせて用いることにより、油性顔料分散体として効果が発揮される場合が多い。
【００２２】
これらの顔料分散剤は、臭気、安全性等に影響を及ぼすおそれのある低沸点溶媒を含まないものが好ましい。しかし、顔料分散剤の中には、溶媒としてトルエン、キシレン、酢酸エチル、酢酸ブチル、メチルエチルケトン等の低沸点溶媒を用いている場合があり、これらの低沸点溶媒は、あらかじめ取り除くことが必要である。
低沸点溶媒を取り除く方法としては、減圧蒸留法、再沈法等が用いられる。これらの方法を用いて、顔料分散剤中の沸点が１７０℃未満の成分を１重量％未満、特に好ましくは０．５重量％未満、さらに好ましくは０．１重量％未満にすることにより、油性顔料分散体を調製した際の臭いを制御することができる。  
【００２３】
本発明において、高分子化合物からなる顔料分散剤を使用する場合、この顔料分散剤の使用量としては、顔料の種類や分散に用いる溶媒、分散条件等により異なるが、通常は、顔料に対して、５〜１５０重量％とするのが好ましい。
特に有機顔料を使用する場合は、高分子化合物からなる顔料分散剤は、顔料に対して、４０〜１２０重量％とするのが好ましい。無機顔料を使用する場合は、高分子化合物からなる顔料分散剤は、顔料に対して、５〜６０重量％とするのが好ましい。
【００２４】
本発明の油性顔料分散体は、顔料、顔料分散剤である高分子化合物および有機溶媒としての（ポリ）アルキレングリコールジアルキルエステル化合物を、プレミックス後、均一に分散させることにより、調製することができる。
上記分散体を得る際には、上記の各成分を、ボールミル、遠心ミル、遊星ボールミル等の容器駆動媒体ミル、サンドミル等の高速回転ミル、攪拌槽型ミル等の媒体攪拌ミル、ディスパー等の簡単な分散機により、よく撹拌混合し、分散させればよい。
また、この分散体に上記の各成分を添加したのち、スリーワンモーター、マグネチックスターラー、ディスパー、ホモミキサー、ホモジナイザー等の簡単な攪拌機により均一に混合する。ラインミキサー等の混合機により混合してもよい。析出粒子をより微細化する目的で、ビーズミルや高圧噴射ミル等の分散機により混合してもよい。
【００２５】
本発明においては、このような油性顔料分散体の調製にあたり、顔料、顔料分散剤である高分子化合物および有機溶媒のほかに、必要により、任意成分として、界面活性剤、表面調整剤、レベリング剤、消泡剤、酸化防止剤、ｐＨ調整剤、電荷付与剤、殺菌剤、防腐剤、防臭剤、電荷調整剤、湿潤剤、皮はり防止剤、紫外線吸収剤、香料、顔料誘導体等、公知の一般的な添加剤を、配合するようにしてもよい。
【００２６】
このように調製される本発明の油性顔料分散体は、動的光散乱法によって測定される粒度分布における散乱強度の累積５０％粒径が２００ｎｍ以下であり、かつ散乱強度の累積９０％粒径が４００ｎｍ以下であることを特徴としている。すなわち、この粒度分布からわかるように、顔料の分散が微細かつ粒度分布がシャープとなっている。
なお、本明細書における上記の「累積５０％粒径」および「累積９０％粒径」とは測定される散乱強度分布の小粒径から散乱強度を累積した際の５０％と９０％のときの粒子径から求められる値を意味するものである。
【００２７】
また、本発明の油性顔料分散体は、これに多量の水分が含まれると、分散体の保存時に粘度や粒径の増大等の悪影響を及ぼすことがある。油性顔料分散体中の水分量は、油性顔料分散体の全体中、２重量％以下であるのが好ましく、１重量％以下であるのがより好ましく、０．５％重量以下であるのがさらに好ましい。油性顔料分散体の全体中、水分量が２重量％を超えると、分散体の粘度や粒径が増大する場合がある。
【００２８】
本発明の油性顔料分散体は、有機溶媒、樹脂化合物、添加剤を調整することで、臭気や安全性に優れかつ受容層のない塩ビ等の低コストフィルム等の印字媒体に対して印字可能なインクジェット記録方式用の油性顔料インクとして利用できる。
このような油性顔料インクを用いて画像形成する場合、例えば、シアン、マゼンタ、イエローおよびブラックを少なくとも含む４色以上の油性顔料インクを同時に用いて画像形成する等の使用形態を任意にとることもできる。
【００２９】
以下に、本発明の実施例を記載して、より具体的に説明する。なお、以下において、部とあるのは重量部を意味するものとする。
【実施例１】
【００３０】
１００ｃｃのプラスチック製ビンに、顔料として「ＦＡＳＴＯＧＥＮ  ＢＬＵＥ  ５４３０ＳＤ」（大日本インキ化学工業社製の銅フタロシアニンブルー顔料）４部、顔料分散剤としてビックケミー社のアミン系高分子分散剤である「ＢＹＫ１６８」７部、有機溶媒としてプロピレングリコールジメチルエステル（引火点９３℃、沸点１９０℃）９部、直径０．３mmのジルコニアビーズ１００部を計り取り、ペイントコンディショナー（東洋精機社製）により、２時間分散し、油性顔料分散体Ａを調製した。
【実施例２】
【００３１】
顔料として「ＦＡＳＴＯＧＥＮ  ＢＬＵＥ  ５４３０ＳＤ」４部に代えて、「ＭＡ８」（三菱化学社製のカーボンブラック顔料）４部を使用した以外は、実施例１と同様に分散を行い、油性顔料分散体Ｂを調製した。
【実施例３】
【００３２】
１００ｃｃのプラスチック製ビンに、顔料として「クロモファインマゼンタ６８８７」（大日学工業社製のキナクリドン顔料）４部、顔料分散剤としてビックケミー社のアミン系高分子分散剤である「ＢＹＫ１６８」１０．７部、有機溶媒としてプロピレングリコールジメチルエステル（引火点９３℃、沸点１９０℃）５．３部、直径０．３mmのジルコニアビーズ１００部を計り取り、ペイントコンディショナー（東洋精機社製）により、２時間分散し、油性顔料分散体Ｃを調製した。
【実施例４】
【００３３】
顔料として「クロモファインマゼンタ６８８７」４部に代えて、「ＮＯＶＯＰＥＲＭ  Ｙｅｌｌｏｗ  Ｈ２Ｇ」（クラリアント社製のアゾ顔料）４部を使用した以外は、実施例３と同様に分散を行い、油性顔料分散体Ｄを調製した。
【実施例５】
【００３４】
顔料としての「ＭＡ８」の使用量を６部に、顔料分散剤としての「ＢＹＫ１６８」の使用量を１０部に、有機溶媒としてのプロピレングリコールジメチルエステルの使用量を４部に、それぞれ変更した以外は、実施例２と同様に分散を行い、油性顔料分散体Ｅを調製した。
【実施例６】
【００３５】
顔料としての「ＮＯＶＯＰＥＲＭ  Ｙｅｌｌｏｗ  Ｈ２Ｇ」の使用量を３部に、顔料分散剤としての「ＢＹＫ１６８」の使用量を８部に、有機溶媒としてのプロピレングリコールジメチルエステルの使用量を９部に、それぞれ変更した以外は、実施例４と同様に分散を行い、油性顔料分散体Ｆを調製した。
【実施例７】
【００３６】
有機溶媒としてプロピレングリコージメチルエステル９部に代えて、エチレングリコールジメチルエステル（引火点８２℃、沸点１８６℃）９部を使用した以外は、実施例１と同様に分散を行い、油性顔料分散体Ｇを調製した。
【００３７】
比較例１
＜（ポリ）アルキレングリコールジアルキルエステル化合物以外の有機溶媒を使用した    油性顔料分散体＞
有機溶媒としてプロピレングリコールジメチルエステル９部に代えて、ジプロピレングリコールジメチルエーテル（引火点６０℃、沸点１７５℃）９部を使用した以外は、実施例１と同様に分散を行い、油性顔料分散体Ｈを調製した。
【００３８】
比較例２
＜吸水性の高い有機溶媒を使用した油性顔料分散体＞
有機溶媒としてプロピレングリコールジメチルエステル９部に代えて、ジプロピレングリコールモノメチルエーテル（引火点７９℃、沸点１９０℃）９部を使用した以外は、実施例１と同様に分散を行い、油性顔料分散体Ｉを調製した。
【００３９】
比較例３
＜粒度分布の広い油性顔料分散体＞
ペイントコンディショナーによる分散時間を、２時間から１５分に変更した以外は、実施例２と同様にして、油性顔料分散体Ｊを調製した。
【００４０】
比較例４
＜顔料濃度が低い油性顔料分散体＞
顔料としての「ＭＡ８」の使用量を１部に、顔料分散剤としての「ＢＹＫ１６８」の使用量を１．７部に、有機溶媒としてのプロピレングリコールジメチルエステルの使用量を１７．３部に、それぞれ変更した以外は、実施例２と同様に分散を行い、油性顔料分散体Ｋを調製した。
【００４１】
上記の実施例１〜７の各油性顔料分散体Ａ〜Ｇ、比較例１〜４の各油性顔料分散体Ｈ〜Ｋについて、下記の方法により、粘度、累積５０％粒径、累積９０％粒径および水分量を測定した。これらの結果は、表１に示されるとおりであった。
【００４２】
＜粘度＞
油性顔料分散体の粘度は、Ｒ１００型粘度計（東機産業社製）により、２５℃、コーンの回転数５ｒｐｍの条件により、測定した。
【００４３】
＜累積５０％粒径、累積９０％粒径＞
油性顔料分散体の累積５０％粒径、累積９０％粒径は、濃厚系粒径アナライザー（大塚電子社製、ＦＰＡＲ−１０００）により、測定した。
【００４４】
＜水分量＞
油性顔料分散体中の水分量については、カールフィッシャー水分計（京都電子工業社製、ＭＫＣ２１０）により、測定した。
【００４５】
表１
┌────┬─────┬──────┬─────┬─────┬─────┐
│        │油性顔料分│  粘  度    │累積５０％│累積９０％│  水分量  │
│        │散体の番号│（ｍＮ／ｍ）│粒径（nm）│粒径（nm）│（重量％）│
├────┼─────┼──────┼─────┼─────┼─────┤
│        │          │            │          │          │          │
│実施例１│    Ａ    │  ４２．１  │  １３２  │  ２２３  │  ０．３２│
│        │          │            │          │          │          │
│実施例２│    Ｂ    │  ３５．６  │  １０２  │  ２４５  │  ０．４３│
│        │          │            │          │          │          │
│実施例３│    Ｃ    │  ６４．７  │  １６５  │  ２４４  │  ０．４６│
│        │          │            │          │          │          │
│実施例４│    Ｄ    │  ５９．２  │  １６２  │  ２８１  │  ０．４５│
│        │          │            │          │          │          │
│実施例５│    Ｅ    │２２１．１  │  １０７  │  ２５６  │  ０．４２│
│        │          │            │          │          │          │
│実施例６│    Ｆ    │  ４７．４  │  １５１  │  ２６８  │  ０．４４│
│        │          │            │          │          │          │
│実施例７│    Ｇ    │  ３７．８  │  １２９  │  ２２８  │  ０．３７│
│        │          │            │          │          │          │
├────┼─────┼──────┼─────┼─────┼─────┤
│        │          │            │          │          │          │
│比較例１│    Ｈ    │  ４２．７  │  ２２０  │  ５８１  │  ０．６１│
│        │          │            │          │          │          │
│比較例２│    Ｉ    │  ８７．３  │  １８７  │  ３１０  │  ０．６７│
│        │          │            │          │          │          │
│比較例３│    Ｊ    │  ３７．９  │  １５８  │  ５２０  │  ０．４１│
│        │          │            │          │          │          │
│比較例４│    Ｋ    │    ３．９  │  １４９  │  ４４２  │  ０．４７│
│        │          │            │          │          │          │
└────┴─────┴──────┴─────┴─────┴─────┘
【００４６】
上記の表１の結果から明らかなように、実施例１〜７の各油性顔料分散体Ａ〜Ｇは、いずれも、累積５０％粒径および９０％粒径の値から、顔料の分散が微細かつ粒度分布がシャープになっていることがわかる。
これに対し、比較例１の油性顔料分散体Ｈは、累積５０％粒径および累積９０％粒径の値がいずれも高くなっており、微細な顔料分散が得られなかった。また、比較例３，４の油性顔料分散体Ｊ，Ｋは、累積５０％粒径は２００ｎｍ以下であったが、累積９０％粒径が４００ｎｍ以上であり、粒度分布の広い分散体であった。
【００４７】
つぎに、上記の実施例１〜７の各油性顔料分散体Ａ〜Ｇ、比較例１〜４の各油性顔料分散体Ｈ〜Ｋについて、下記の方法により、高湿下での保存試験を行い、この保存試験後の粘度および水分量の測定を行い、さらに沈降物の有無を確認した。これらの測定結果は、表２に示されるとおりであった。
【００４８】
＜高湿下での保存試験＞
各油性顔料分散体を、２０ｃｃのガラス瓶に１０ｃｃ採取し、キャップをすることなく温度２５℃、湿度６０％に保たれた恒温槽に１週間放置した。この放置後に、前記と同様にして、粘度および水分量を測定した。また、目視により、ガラス瓶の底に沈降物があるかどうかを確認した。
【００４９】
表２
┌────┬─────┬───────┬─────┬──────┐
│        │油性顔料分│      粘度    │  水分量  │  沈降物    │
│        │散体の番号│  （ｍＮ／ｍ）│（重量％）│  の有無    │
├────┼─────┼───────┼─────┼──────┤
│        │          │              │          │            │
│実施例１│    Ａ    │    ４４．２  │  ０．４６│    なし    │
│        │          │              │          │            │
│実施例２│    Ｂ    │    ３６．７  │  ０．５４│    なし    │
│        │          │              │          │            │
│実施例３│    Ｃ    │    ６５．１  │  ０．６２│    なし    │
│        │          │              │          │            │
│実施例４│    Ｄ    │    ６０．１  │  ０．５８│    なし    │
│        │          │              │          │            │
│実施例５│    Ｅ    │  ２２３．７  │  ０．４５│    なし    │
│        │          │              │          │            │
│実施例６│    Ｆ    │    ４８．７  │  ０．４９│    なし    │
│        │          │              │          │            │
│実施例７│    Ｇ    │    ３８．３  │  ０．５１│    なし    │
│        │          │              │          │            │
├────┼─────┼───────┼─────┼──────┤
│        │          │              │          │            │
│比較例１│    Ｈ    │    ８３．１  │  １．２１│    なし    │
│        │          │              │          │            │
│比較例２│    Ｉ    │  １６６．３  │  ２．２９│    なし    │
│        │          │              │          │            │
│比較例３│    Ｊ    │    ３８．４  │  ０．５７│    あり    │
│        │          │              │          │            │
│比較例４│    Ｋ    │      ４．２  │  ０．４９│    あり    │
│        │          │              │          │            │
└────┴─────┴───────┴─────┴──────┘
【００５０】
上記の表２の結果から明らかなように、有機溶媒として（ポリ）アルキレングリコールジアルキルエステル化合物を主溶媒として使用した実施例１〜７の各油性顔料分散体Ａ〜Ｇ、比較例３，４の油性顔料分散体Ｊ，Ｋは、いずれも、粘度の大きな変化がみられず、また分散体中の水分量もほとんど変化しなかった。
【００５１】
これに対し、（ポリ）アルキレングリコールジアルキルエステル化合物以外の有機溶媒を主溶媒とした比較例１，２の油性顔料分散体Ｈ，Ｉは、粘度の増大がみられ、保存性がよくなかった。また、油性顔料分散体Ｈ，Ｉは、分散体中の水分量の値が増大しており、中でも、比較例２の油性顔料分散体Ｉは、水分量が２重量％以上になっており、これは主溶媒の構造中に水酸基を有するため、水分の吸収が起こりやすかったためと思われる。
【００５２】
一方、比較例３の油性顔料分散体Ｊは、保存試験後に沈降物が確認された。これは、顔料を分散する際の時間が短く、分散体中に粗大粒子が多数存在して、それらが沈降してきたためと考えられる。
また、比較例４の油性顔料分散体Ｋについても、保存試験後に沈降物が確認された。これは、顔料を分散する際の顔料濃度が低いため分散効率が低下し、分散体中に粗大粒子が多数存在して、それらが沈降してきたためと考えられる。
このため、これらの油性顔料分散体Ｊ，Ｋを、例えばインクジェット記録方式用の油性顔料インクに適用すると、インクジェットプリンターのヘッドをつまらせるおそれがあり、上記適用が難しくなる。
【００５３】
また、比較例４の油性顔料分散体Ｋは、顔料濃度が５重量％と低いため、この油性顔料分散体Ｋを用いて、例えばインクジェット記録方式用の油性顔料インクを調製する際に、任意の添加剤を配合すると、所望の顔料濃度を保持することが難しくなる。